(57)【要約】【課題】  様々な大きさのダストを拭き取ることを可能とし、家庭の床、畳、家具などのダスト、土足で生活する床などの土ほこりや粒径の大きな砂粒まで幅広く拭き取ることができる清掃用シートを提供する。【解決手段】  二層のカードウェブ（１）の間に、支持シート（２）を重ね合わせ、カードウェブ面に、オリフィスが幅方向に５〜１５ｍｍの間隔で配列したノズルから柱状水流を噴射して、カードウェブ（１）と支持シート（２）とを筋状接合部（３）で一体化させ、２．９４ｃＮ／ｃｍ2荷重時の厚み（Ｔ0）及び２．９４ｃＮ／ｃｍ2荷重時の厚み（Ｔ0）に対する１９．６ｃＮ／ｃｍ2荷重時の厚み変化比（Ｔ1／Ｔ0）が所定の範囲を満たす清掃用シート（４）を得る。【選択図】  図２
2006110138.tif 000002
【特許請求の範囲】
【請求項１】
支持シートと、前記支持シートの少なくとも片面にカードウェブが配置され、前記カードウェブと前記支持シートとが筋状接合部で一体化された積層シートであって、
隣り合う前記筋状接合部同士の間隔が５ｍｍ以上１５ｍｍ以下の範囲内にあり、
前記積層シートにおける２．９４ｃＮ／ｃｍ2荷重時の厚み（Ｔ0）が０．８ｍｍ以上であり、１９．６ｃＮ／ｃｍ2荷重時の厚みをＴ1としたとき、２．９４ｃＮ／ｃｍ2荷重時の厚み（Ｔ0）に対する１９．６ｃＮ／ｃｍ2荷重時の厚み変化比（Ｔ1／Ｔ0）が０．９以下である、清掃用シート。
【請求項２】
前記積層シートにおける４９ｃＮ／ｃｍ2荷重時の厚みをＴ2としたとき、２．９４ｃＮ／ｃｍ2荷重時の厚み（Ｔ0）に対する４９ｃＮ／ｃｍ2荷重時の厚み変化比（Ｔ2／Ｔ0）が０．８５以下である、請求項１に記載の清掃用シート。
【請求項３】
隣り合う前記筋状接合部同士の間隔が、６ｍｍ以上１０ｍｍ以下の範囲内にある、請求項１または２に記載の清掃用シート。
【請求項４】
隣り合う前記筋状接合部同士の間隔において、カードウェブは実質的に三次元的交絡処理が施されていない、請求項１〜３のいずれかに記載の清掃用シート。
【請求項５】
筋状接合部が、柱状水流交絡による接合である、請求項１〜４のいずれかに記載の清掃用シート。
【請求項６】
前記カードウェブが、繊度０．５dtex以上３dtex未満である細繊度繊維を４０mass％以上８０mass％以下の範囲内で含み、繊度３dtex以上１０dtex以下である太繊度繊維を２０mass％以上６０mass％以下の範囲内で含む、請求項１〜５のいずれかに記載の清掃用シート。
【請求項７】
支持シートが、スパンボンド不織布である、請求項１〜６のいずれかに記載の清掃用シート。
【発明の詳細な説明】
【技術分野】
【０００１】
本発明は、家庭用あるいは業務用の主に床面に使用されるシートに関するものであり、わたほこり、パンくず等の食べ物のかす、人毛及び犬、猫、小鳥等ペットの抜け毛はもとより、土ほこりやこれより粒径の大きな砂粒をも拭き取ることができる清掃用シートに関するものである。
【背景技術】
【０００２】
従来から、家庭用の清掃シートとして様々な不織布が提案されている。例えば、特開２０００−２１０２３８号公報（特許文献１）では、不織布として内層と、内層の少なくとも一面に配された内層より密度が低く、構成繊維がループを形成している外層とが繊維交絡により一体化している清掃用シートが提案されている。特開２０００−２３４２５３号公報（特許文献２）では、熱収縮性が異なる二つの繊維層に高圧水流を筋状に噴射し、筋状に整列した開孔部を形成する清拭材が提案されている。特開２００２−３６９７８２号公報（特許文献３）では、不織布の繊維ウェブを局部的に圧縮し、繊維密度が高い領域と繊維密度が低い領域とを形成した清掃用シートが提案されている。さらに、特開２００３−５０８号公報（特許文献４）では、実質的に平坦な部分と縞状部が交互に存在する不織布ワイパーが提案されている。
【０００３】
【特許文献１】特開２０００−２１０２３８号公報
【特許文献２】特開２０００−２３４２５３号公報
【特許文献３】特開２００２−３６９７８２号公報
【特許文献４】特開２００３−５０８号公報
【発明の開示】
【発明が解決しようとする課題】
【０００４】
従来の清掃用シートは、主にわたほこり、人毛、犬、猫の抜け毛等の家庭における室内の細かいダストを拭き取ることはできても、パンくず等の比較的大きなダストを拭き取ることは困難であった。さらに、土足で生活する場合、土ほこりやこれより粒径の大きな砂粒が多く存在する床面などをきれいに拭き取ることは困難であった。
【０００５】
例えば、特許文献１に記載の清掃用シートは、一旦、低エネルギー条件でウォーターニードリング処理した後、不織布表面をブラシ等でほぐしてループを形成する必要があり、製造工程が増えて生産性が低下するとともに、品質の安定性も低下するおそれがあった。特許文献２に記載の清拭材は、畝状物を形成するのに熱収縮させる必要があるため、５０ｇ／ｍ2程度の目付の不織布を安定して得ることが困難な場合があった。特許文献３に記載の清掃用シートは、繊維密度が「密」に形成された領域で強度と保形性を維持させ、繊維密度が「粗」に形成された領域で土ほこりなどの微細なダスト類を捕集しようと試みているが、単に「粗」である領域を形成しただけでは、様々な大きさのダストを捕集し、さらに保持することが困難な場合があった。さらに、「粗」である領域は、複数の孔から水流を噴射して形成するので、「粗」である領域のシート全体に占める割合が多くなり、「密」である領域の対象面に対する接触面積が減少して、拭き取り性が十分に得られない。特許文献４に記載の不織布ワイパーは、縞状部で強度及び形態安定性を持たせ、平坦部でほこり、髪の毛等の捕獲性を高めようと試みているが、上記特許文献３と同様に、様々な大きさのダストを捕集し、さらに保持することが困難であった。
【０００６】
本発明は、従来の清掃用シートが十分に拭き取ることができなかった様々な大きさのダストを拭き取ることを可能とし、家庭の床、畳、家具などのダストはもちろんのこと、土足で生活する床などの土ほこりや粒径の大きな砂粒まで幅広く拭き取ることができる清掃用シートを得ることを目的とするものである。
【課題を解決するための手段】
【０００７】
本発明者らは、鋭意検討した結果、シートに筋状接合部を設けるとともに、その筋状接合部の間隔及び筋状接合部間のカードウェブの形態、具体的には、シートの厚み方向に荷重がかかったときの厚みの変化度合いの大きい状態にすることにより、様々な大きさのダストを拭き取り、且つ拭き取ったダストをシート内に保持することができることを知り、本発明に至った。すなわち、本発明の清掃用シートは、支持シートと、前記支持シートの少なくとも片面にカードウェブが配置され、前記カードウェブと前記支持シートとが筋状接合部で一体化された積層シートであって、隣り合う前記筋状接合部同士の間隔が５ｍｍ以上１５ｍｍ以下の範囲内にあり、前記積層シートにおける２．９４ｃＮ／ｃｍ2荷重時の厚み（Ｔ0）が０．８ｍｍ以上であり、１９．６ｃＮ／ｃｍ2荷重時の厚みをＴ1としたとき、２．９４ｃＮ／ｃｍ2荷重時の厚み（Ｔ0）に対する１９．６ｃＮ／ｃｍ2荷重時の厚み変化比（Ｔ1／Ｔ0）が０．９以下であることを特徴とする。
【発明の効果】
【０００８】
本発明の清掃用シートは、前記カードウェブと前記支持シートとが筋状接合部で一体化しており、隣り合う前記筋状接合部同士の間隔が５ｍｍ以上１５ｍｍ以下の範囲内にあり、前記積層シートにおける２．９４ｃＮ／ｃｍ2荷重時の厚み（Ｔ0）が０．８ｍｍ以上であり、１９．６ｃＮ／ｃｍ2荷重時の厚みをＴ1としたとき、２．９４ｃＮ／ｃｍ2荷重時の厚み（Ｔ0）に対する１９．６ｃＮ／ｃｍ2荷重時の厚み変化比（Ｔ1／Ｔ0）が０．９以下とすることにより、従来の清掃用シートが十分に拭き取ることができなかった様々な大きさのダストを拭き取ることを可能とし、家庭の床、畳、家具などのダストはもちろんのこと、土足で生活する床などの土ほこりや粒径の大きな砂粒を拭き取ることができる。さらに、ふき取った後のダストをシート内に保持することができる。
【発明を実施するための最良の形態】
【０００９】
本発明の清掃用シートは、支持シートと、前記支持シートの少なくとも片面にカードウェブが配置され、前記カードウェブと前記支持シートとが筋状接合部で一体化された積層シートであって、隣り合う前記筋状接合部同士の間隔が５ｍｍ以上１５ｍｍ以下の範囲内にあり、前記積層シートにおける２．９４ｃＮ／ｃｍ2荷重時の厚み（Ｔ0）が０．８ｍｍ以上であり、１９．６ｃＮ／ｃｍ2荷重時の厚みをＴ1としたとき、２．９４ｃＮ／ｃｍ2荷重時の厚み（Ｔ0）に対する１９．６ｃＮ／ｃｍ2荷重時の厚み変化比（Ｔ1／Ｔ0）が０．９以下であることを特徴とする。前記積層シートを構成するカードウェブとは、カード機から繰り出される開繊されたウェブが集積したものであり、パラレルウェブ、セミランダムウェブ、ランダムウェブ、クロスレイウェブ、及びクリスクロスウェブ等の繊維の自由度ができる限り維持したものであることが好ましく、カード機から繰り出された集積ウェブはもちろんのこと、その構成する繊維のうち少なくとも一部が溶融して融着する、接着剤により接着する、及びニードルパンチ処理や水流交絡処理などで弱く交絡したものも含む概念である。カードウェブは、嵩高なウェブを得ることができる点、及び単繊維の脱落が少ない点で有利である。カードウェブは、筋状接合部以外の部分、すなわち隣り合う前記筋状接合部同士の間隔において、実質的にニードルパンチ処理や水流交絡処理などの三次元的交絡処理が施されていないことがより好ましい。隣り合う前記筋状接合部同士の間隔において強固に三次元的交絡処理が施されると、繊維同士の交絡が過度に進むため、繊維の自由度が損なわれて、対象面を清掃シートで拭き取ってもダストは繊維間に入り込み難く、シート表面ではねかえされてシート中に取り込み難い傾向にある。特に、粒径の大きな砂粒になると、繊維シート中に取り込み難い傾向が顕著となる。
【００１０】
前記カードウェブを構成する繊維は、特に限定はされないが、繊度が０．５dtex以上１０dtex以下の範囲内にあることが好ましい。上記範囲内であると、家庭用あるいは業務用の主に床面のダストを拭き取ることができる。特に、わたほこりや街路塵のような細かいダストを拭き取るには、繊度０．５dtex以上３dtex未満である細繊度繊維を４０mass％以上８０mass％以下の範囲内で含み、繊度３dtex以上１０dtex以下である太繊度繊維を２０mass％以上６０mass％以下の範囲内で含むことが好ましい。細繊度繊維の含有量が４０mass％未満であると、太繊度繊維の量が相対的に多くなるためにダストを保持する能力が低下する傾向にある。細繊度繊維の含有量が８０mass％を超えると、比較的大きいサイズのダストを繊維ウェブ中に取り込むことが困難となる場合がある。太繊度繊維の含有量が２０mass％未満であると、カードウェブの密度、ひいては清掃用シートの嵩高性を維持し難く、比較的大きなダストを捕捉する空隙が得られないため、清掃機能が低下する傾向にある。太繊度繊維の含有量が６０mass％を超えると、細繊度繊維の量が相対的に少なくなるためにダストを保持する能力が低下する傾向にある。
【００１１】
特に、支持シートの両面にカードウェブを配置する場合、一方の面のカードウェブの目付及び厚みが少なくなるため、細繊度繊維の含有量を多くする方がダストの捕集量が向上する傾向にあり、好ましい。支持シートの両面にカードウェブを配置する場合、より好ましい細繊度繊維の含有量は、５０mass％以上であり、６０mass％以上であることがさらにより好ましい。より好ましい細繊度繊維の含有量は、８０mass％以下である。一方、より好ましい太繊度繊維の含有量は、２０mass％以上である。より好ましい太繊度繊維の含有量は、５０mass％以下であり、４０mass％以下であることがさらにより好ましい。
【００１２】
前記太繊度繊維の繊度と前記細繊度繊維の繊度における繊度差は、１．５dtex以上であることが好ましい。より好ましい繊度差は、２dtex以上であり、さらにより好ましくは、２．５dtex以上である。より好ましい繊度差は、１０dtex以下である。太繊度繊維と細繊度繊維の繊度差を設けることにより、太繊度繊維がカードウェブの骨格の役割を果たすとともに繊維間の空隙が大きくなってダストを取り込み易くする一方、細繊度繊維が太繊度繊維の間に入り込んで空隙の大きさをランダムにするとともに一旦取り込んだダストを保持することができる点で好ましい。太繊度繊維および細繊度繊維が上記繊度差を満たすのであれば、本発明の効果を阻害しない範囲で他の繊度を有する繊維を混合してもよい。なお、太繊度繊維が繊度の異なる２種類以上の繊維を含む及び／または細繊度繊維が繊度の異なる２種類以上の繊維を含むときは、太繊度繊維の最小繊度と、細繊度繊維の最大繊度との差で求められる。
【００１３】
前記カードウェブを構成する繊維としては、例えば、コットン、麻、ウール等の天然繊維、ビスコースレーヨン、溶剤紡糸セルロース、アセテート等の再生繊維、ポリプロピレン、ポリエチレンなどのポリオレフィン、ポリエチレンテレフタレート、ポリブチレンテレフタレート、ポリトリメチレンテレフタレートなどポリエステル、ナイロン６、ナイロン６６などのポリアミド、アクリル、ポリウレタン等の合成繊維のいずれでも使用することができる。なかでも、ポリエステル系繊維は、繊維自体が剛直で、いわゆるコシがあり、融点も高いので、カードウェブが製造中に、へたることがなく、嵩高性を維持し、所望の繊維ウェブの密度を維持することができる点で好ましい。さらに、経済性の点からも適当である。
【００１４】
後述する筋状接合部以外の部分を構成する前記カードウェブは、密度が０．００５ｇ／ｃｍ3以上０．０６ｇ／ｃｍ3以下の範囲内にあることが好ましい。より好ましいカードウェブの密度は、０．００８ｇ／ｃｍ3以上であり、さらにより好ましくは、０．０１ｇ／ｃｍ3以上である。より好ましいカードウェブの密度は、０．０５５ｇ／ｃｍ3以下である。前述したように、本発明におけるカードウェブは、カード機から繰り出される開繊されたウェブを集積したものであり、交絡形態及び厚みをできる限り維持したものであることを、上記密度によっても表すことができ、これを代用特性とすることができる。カードウェブの密度が０．００５ｇ／ｃｍ3未満であると、カードウェブ中に一旦取り込んだダストが脱落し易い傾向にある。特に、砂粒等の大きなダストは脱落し易い。カードウェブの密度が０．０６ｇ／ｃｍ3を超えると、大粒の土砂などがカードウェブ中に取り込み難く、清掃力が低下する傾向にある。なお、カードウェブの密度は、以下のようにして測定することができる。まず、清掃用シートの目付および２．９４ｃＮ／ｃｍ2荷重における厚みを測定する。次いで、支持シートに筋状に接合されたカードウェブを支持シートから引き剥がし、支持シートの目付および２．９４ｃＮ／ｃｍ2荷重における厚みを測定する。前記清掃用シートの目付と前記支持シートの目付との差から、カードウェブの目付を算出する。一方、清掃用シートの厚みと支持シートの厚みとの差から、カードウェブの厚みを算出する。そして、上述で求められるカードウェブの目付と厚みから密度を算出することができる。本発明では、カードウェブの密度は、２．９４ｃＮ／ｃｍ2荷重における見掛け密度として求められ、先に求められるカードウェブの厚みが、筋状接合部を除く部分の厚みに相当することから、上記方法を採用した。
【００１５】
上述した方法により求められるカードウェブの厚みの合計は、０．８ｍｍ以上であることが好ましい。より好ましいカードウェブの厚みの合計は、１ｍｍ以上３ｍｍ以下である。カードウェブの厚みが０．８ｍｍより薄くなると、清掃力が低下する傾向にある。カードウェブの厚みが大きくなりすぎると、繊維の脱落が多くなる傾向にある。支持シートの片面のみにカードウェブを配置した場合におけるカードウェブの厚みは、０．８ｍｍ以上であることが好ましい。支持シートの両面にカードウェブを配置した場合におけるカードウェブのそれぞれの厚みは、０．４ｍｍ以上であることが好ましい。
【００１６】
本発明の清掃用シートは、カード機から繰り出される開繊されたウェブを集積したものであり、繊維の自由度をできる限り維持したカードウェブを拭き取り面とするので、カードウェブの強力自体が弱く、使用時に伸びが生じて寸法安定性に劣る。そのため、カードウェブに支持シートを積層して、筋状接合部で一体化して補強する。支持シートとしては、スパンボンド不織布、ポイントボンドやエアースルーなどのサーマルボンド不織布、ケミカルボンド不織布、水流交絡不織布、織物、ネットなどカードウェブに比べて高強力および低伸度のシートが挙げられる。なかでも、スパンボンド不織布は、寸法安定性に優れ、安価であり、好ましい。支持シートの素材としては、ポリプロピレンなどのポリオレフィン、ポリエステル等、特に制限されない。例えば、スパンボンド不織布を用いる場合、厚み０．１５〜０．６ｍｍ、目付１０〜４０ｇ／ｍ2のものを使用することが好ましい。
【００１７】
前記カードウェブと前記支持シートとは、筋状接合部で一体化して積層シートとする。ここでいう筋状接合部とは、一方向に連続もしくは非連続に筋状に延びる接合部が間隔を持ちながら並んでいるものを指す。本発明のようにカードウェブを筋状接合部で接合することにより、土ほこりやこれより粒径の大きな砂粒をも拭き取ることができる。理由は定かではないが、拭き取り時においてカードウェブが拭き取り圧力により嵩が低下してよれた際に、筋状接合部が周囲のカードウェブに覆われたようになって、カードウェブの対象面に対する接触面積が増加するとともに、細い筋状のダスト収納部を形成されて、比較的大きなダストを効率よく拭き取ることができるからと推定される。
【００１８】
前記筋状接合部の接合は、熱接合、超音波接合、及び機械的交絡接合などの接合手段が挙げられる。なかでも水流による交絡接合は、筋状接合部が硬くならず、拭き取り対象面や治具へのフィット性に優れ、好ましい。特に柱状水流による交絡接合であれば、拭き取り対象面に接触するカードウェブの面積が大きくなり、好ましい。
【００１９】
隣り合う前記筋状接合部同士の間隔は、５ｍｍ以上１５ｍｍ以下の範囲内である。好ましい筋状接合部同士の間隔は、６ｍｍ以上である。好ましい筋状接合部同士の間隔は、１０ｍｍである。筋状接合部同士の間隔が５ｍｍ未満であると、筋状接合部以外の部分を構成するカードウェブの面積が小さくなり、また拭き取り圧力により嵩の低下が少ないため、拭き取り性が低下する傾向にある。筋状接合部同士の間隔が１５ｍｍを超えると、カードウェブから繊維が脱落する恐れがある。なお、ここでいう間隔は、筋状接合部が一方向に連続に延びる場合、隣の筋状接合部との間の距離をいい、筋状接合部が非連続に、すなわち間欠的に配列する場合、隣り合う筋状接合部同士の距離をいう。
【００２０】
前記筋状接合部の一方向における長さは、５ｍｍ以上であることが好ましい。最も好ましくは、筋状接合部が連続に延びていることである。筋状接合部の一方向における長さが５ｍｍ未満であると、カードウェブから単繊維が脱落する恐れがある。
【００２１】
前記筋状接合部の幅は、０．５ｍｍ以上３ｍｍ以下の範囲内にあることが好ましい。より好ましい筋状接合部の幅は、０．８ｍｍ以上２．５ｍｍ以下の範囲である。筋状接合部の幅が０．５ｍｍ未満であると、カードウェブと支持シートとが剥離しやすくなる傾向にある。筋状接合部の幅が３ｍｍを超えると、筋状接合部以外の部分の対象面に対する接触面積が少なくなり、拭き取り性が低下する傾向にあるからである。
【００２２】
前記カードウェブを構成する各々の繊維の繊維長は、前記筋状接合部の間隔の３倍以上であることが好ましい。より好ましい繊維長と筋状接合部の間隔との倍率は、５倍以上である。カードウェブは、カード機から繰り出される開繊されたウェブを集積したものであり、繊維の自由度をできる限り維持した状態のものであるため、構成繊維が脱落し易い状態にある。構成繊維が筋状接合部の間隔の３倍以上の繊維長をもつと、１本の繊維は左右いずれかの筋状接合部で把持されることが多くなり、カードウェブから単繊維が脱落することを防ぐことができるからである。前記筋状接合部の間隔との倍率を満たす構成繊維の繊維長は、３０ｍｍ以上９０ｍｍ以下の範囲内であることが好ましい。より好ましい繊維長は、３５〜７０ｍｍである。
【００２３】
前記支持シートの少なくとも片面にカードウェブを配置し、間隔が５ｍｍ以上１５ｍｍ以下の筋状接合部で一体化した積層シートは、２．９４ｃＮ／ｃｍ2荷重時の厚み（Ｔ0）が０．８ｍｍ以上である。好ましい厚み（Ｔ0）は、０．９ｍｍ以上であり、さらにより好ましくは１ｍｍ以上である。好ましい厚み（Ｔ0）は、３ｍｍ以下であり、さらにより好ましくは１．８ｍｍ以下である。２．９４ｃＮ／ｃｍ2荷重時の厚みは、シートの実際の厚みに相当するものである。厚み（Ｔ0）が０．８ｍｍ未満であると、拭き取り圧力により嵩が低下してもダストの拭き取り量及び保持量が十分とはいえない。厚み（Ｔ0）が大きすぎると、繊維が脱落しやすくなる傾向にある。
【００２４】
さらに、前記積層シートにおける１９．６ｃＮ／ｃｍ2荷重時の厚みをＴ1としたとき、２．９４ｃＮ／ｃｍ2荷重時の厚み（Ｔ0）に対する１９．６ｃＮ／ｃｍ2荷重時の厚み変化比（Ｔ1／Ｔ0）が０．９以下である。厚み変化比（Ｔ1／Ｔ0）は、実際の使用時において清掃用シートに加えられる荷重を考慮し、拭き取り圧力により低下するシートの嵩の尺度として用いた。厚み変化比が小さくなればなるほど、拭き取り圧力によりシートの嵩が低下することを意味しており、この嵩の低下が大きいほど様々な大きさのダストを効率よく拭き取り、且つ保持することができることを見出した。また、厚み変化比（Ｔ1／Ｔ0）は、カード機から繰り出される開繊されたウェブを集積したものであり、繊維の自由度をできる限り維持したカードウェブの形態を代用する特性でもある。例えば、カードウェブに対してバインダー等で強固に接着した、あるいは比較的強い水圧で強固に水流交絡した場合は、嵩の低下は少なくなる傾向にある。厚み変化比（Ｔ1／Ｔ0）の好ましい範囲は、０．６以上０．８５以下であり、０．６５以上０．８以下であることがさらにより好ましい。厚み変化比（Ｔ1／Ｔ0）が０．９を超えると、拭き取り性が低下する傾向にある。
【００２５】
前記積層シートにおける４９ｃＮ／ｃｍ2荷重時の厚みをＴ2としたとき、２．９４ｃＮ／ｃｍ2荷重時の厚み（Ｔ0）に対する４９ｃＮ／ｃｍ2荷重時の厚み変化比（Ｔ2／Ｔ0）が０．８５以下であることが好ましい。厚み変化比（Ｔ2／Ｔ0）は、実際の使用時において強く押し付けるようにして拭き取りが行われるときに清掃用シートに加えられる荷重を考慮したものである。また、４９ｃＮ／ｃｍ2荷重は、これ以上荷重を増やしてもシートの厚みがほとんど変化しない限界値でもある。厚み変化比（Ｔ2／Ｔ0）は、カードウェブの形態を代用する特性でもある。厚み変化比（Ｔ2／Ｔ0）の好ましい範囲は、０．６以上０．８以下である。厚み変化比（Ｔ2／Ｔ0）が０．８５を超えると、拭き取り性が低下する傾向にある。
【００２６】
次に、本発明の清掃用シートの製造方法の一例を説明する。まず、カードウェブを作製するため、ステープル繊維を準備し、常套の方法でカードウェブを作製する。前記ステープル繊維としては、前記太繊度繊維および前記細繊度繊維を所定量で準備するとよい。このとき、得られるカードウェブの密度は、最終で０．００５ｇ／ｃｍ3以上０．０６ｇ／ｃｍ3以下の範囲内になるように、調整するとよい。例えば、常温の押圧ロール等を用いる、２ＭＰａ未満の水圧で水流交絡処理する、及びドラム式ドライヤー，ベルト式ドライヤー等のエアースルー熱処理機を用いる等により調整することができる。最も好ましくは、カード機から繰り出されたカードウェブをそのまま使用することである。
【００２７】
次いで、前記支持シートを別に準備する。そして、支持シートの上にカードウェブを載置し、カードウェブ面から筋状接合が施される。例えば、筋状接合が水流交絡処理である場合、孔径が０．０５〜０．２ｍｍで、０．５〜１．５ｍｍの間隔で機械方向に１〜３個、幅方向に１〜３個並列したオリフィス群が幅方向に５〜１５ｍｍの間隔で配列したノズルから柱状水流を圧力３ＭＰａ以上８ＭＰａ以下の範囲で噴射することにより得ることができる。前記筋状接合部は、オリフィス群の幅方向の間隔を調整することにより設定することができ、オリフィス群の幅方向の間隔と、筋状接合部の間隔は、ほぼ一致している。好ましい柱状水流処理条件は、孔径が０．１〜０．２ｍｍで、０．５〜１．５ｍｍの間隔で機械方向に１〜３個、幅方向に１個並列したオリフィス群が幅方向に５〜１５ｍｍの間隔で配列したノズルから柱状水流を圧力３ＭＰａ以上８ＭＰａ以下の範囲で噴射することである。オリフィスの配置は、ノズルの幅方向に対して１個ずつ配置した方が、オリフィスを２個以上並列させたオリフィス群よりも、カードウェブの対象面への接触面積を大きくすることができるので、拭き取り性が高くなる傾向にあり、筋状接合部の幅を０．５〜３ｍｍの範囲に調整し易いので、都合がよい。
【００２８】
次に、本発明の清掃用シートを図面でもって説明する。図１は、本発明の清掃用シートの概略図を示す。本発明の清掃用シート４は、カードウェブ１が支持シート２の片面に所定の間隔で筋状に接合して筋状接合部３を形成しており、清掃に使用するときはカードウェブ面を拭き取り面として用いられる。図２は、本発明の清掃用シートの別の概略図を示す。本発明の清掃用シート４は、カードウェブ１が支持シート２の両面に所定の間隔で筋状に接合して筋状接合部３を形成しており、清掃に使用するときはカードウェブ面を拭き取り面として用いられる。
【００２９】
なお、本発明の清掃用シートには、必要に応じて流動パラフィンなど洗浄剤、界面活性剤等を付着させることができる。
【実施例】
【００３０】
以下、実施例より本発明を説明する。不織布の厚み、拭き取り性能は、それぞれ次の方法で測定した。
【００３１】
［厚み］
厚み測定器（商品名、ＴＨＩＣＫＮＥＳＳ  ＧＵＡＧＥ  モデル  ＣＲ−６０Ａ  （株）大栄科学精器製作所製）を用いて、２．９４ｃＮ／ｃｍ2（３ｇ／ｃｍ2）荷重、１９．６ｃＮ／ｃｍ2（２０ｇ／ｃｍ2）荷重、及び４９ｃＮ／ｃｍ2（５０ｇ／ｃｍ2）荷重で５箇所測定し、その平均値を求めた。
【００３２】
［拭き取り性能］
（１）ダスト
ＪＩＳ  Ｚ  ８９０１に準ずるＪＩＳダスト１５種を使用した。
【００３３】
（２）ダスト捕集量
図３の平面図に示すように、汚れ等が付着していないよく拭いた塩ビ板６を水平に置き、この上に前記ダストを長さ（拭き取り方向）５ｃｍ、幅（その直交する方向）２５ｃｍの範囲に、２ｇの量を均一に撒いてダストエリア５を作成した。家庭用フローリングワイパー（花王（株）製、商品名クイックルワイパー）の治具７（長さ１０ｃｍ、幅２５．５ｃｍ）に、予め質量を測定しておいた清掃用シート４（長さ２０ｃｍ、幅２５．５ｃｍ）を、カードウェブ面を拭き取り面とし、筋状接合部の長さ方向がシートの幅方向となるように取り付けた。次いで、ダストエリア５の５ｃｍ手前から塩ビ板上を塩ビ板面と４５度の角度を保ちつつ拭き始め、ダストエリア５を通過してそのまま５０ｃｍを拭きながら走行させた。ダストエリア５通過後の清掃用シート４を治具７から静かに取り外し、拭き取り後の清掃用シート４の質量を計り、ダストの捕集量を算出した。
【００３４】
（３）ダスト保持率
上記（２）の方法でダストを捕集した清掃用シート４を治具７に取り付けたままで、高さ２０cmの位置から３回落下させたとき、落下後の清掃用シート４と治具７の質量を落下前の清掃用シート４と治具７の質量で除して、１００を乗じた値をダスト保持率とした。
【００３５】
［実施例１］
太繊度繊維として繊度６．６dtex、繊維長６４ｍｍのポリエチレンテレフタレート繊維（商品名テトロン、東レ（株）製）２０mass％及び繊度５．６dtex、繊維長５１ｍｍの芯成分がポリエチレンテレフタレート、鞘成分がポリエチレンである、芯鞘型熱接着性複合繊維（商品名ＮＢＦ（ＳＨ）、大和紡績（株）製）１５mass％と、細繊度繊維として繊度１．４５dtex、繊維長３８ｍｍのポリエチレンテレフタレート繊維（商品名テトロン、帝人（株）製）６５mass％とを混綿し、目付２５ｇ／ｍ2のセミランダムカードウェブを作製した。太繊度繊維：細繊度繊維は、３５：６５の割合（質量比）であった。
【００３６】
前記カードウェブを二層用意し、二層のカードウェブの間に、支持シートとして、目付１５ｇ／ｍ2のポリエチレンテレフタレートスパンボンド不織布（東洋紡績（株）製）を重ね合わせて三層積層体とした。次いで、片方のカードウェブ面に、孔径が０．１５ｍｍのオリフィスが幅方向に７ｍｍの間隔で配列したノズルから柱状水流を圧力４ＭＰａで１回噴射し、これを裏返してもう一方のカードウェブ面に、孔径が０．１５ｍｍのオリフィスが幅方向に７ｍｍの間隔で配列したノズルから柱状水流を圧力４ＭＰａで１回噴射して、支持シートにカードウェブを筋状接合部のみで一体化したあと、ドラム式ドライヤーを用いて１４０℃で熱処理して、芯鞘型熱接着性複合繊維の鞘成分を溶融させて、本発明の清掃用シートを得た。
【００３７】
［実施例２］
太繊度繊維として繊度６．６dtex、繊維長６４ｍｍのポリエチレンテレフタレート繊維（商品名テトロン、東レ（株）製）２０mass％と、細繊度繊維として繊度１．４５dtex、繊維長３８ｍｍのポリエチレンテレフタレート繊維（商品名テトロン、帝人（株）製）８０mass％とを混綿し、目付２５ｇ／ｍ2のセミランダムカードウェブを作製した。太繊度繊維：細繊度繊維は、２０：８０の割合（質量比）であった。
【００３８】
前記カードウェブを二層用意し、二層のカードウェブの間に、実施例１と同様の支持シートを重ね合わせて三層積層体とした。次いで、片方のカードウェブ面に、孔径が０．１５ｍｍのオリフィスが幅方向に７ｍｍの間隔で配列したノズルから柱状水流を圧力４ＭＰａで１回噴射し、これを裏返してもう一方のカードウェブ面に、孔径が０．１５ｍｍのオリフィスが幅方向に７ｍｍの間隔で配列したノズルから柱状水流を圧力４ＭＰａで１回噴射して、支持シートにカードウェブを筋状接合部のみで一体化して、本発明の清掃用シートを得た。
【００３９】
［実施例３］
実施例２と同様の太繊度繊維と、細繊度繊維として繊度０．９dtex、繊維長３８ｍｍのポリエチレンテレフタレート繊維（商品名テトロン、帝人（株）製）とを、太繊度繊維：細繊度繊維で６：４の割合（質量比）で混綿し、目付５０ｇ／ｍ2のセミランダムカードウェブを作製した。前記カードウェブの片面に、実施例１と同様の支持シートを重ね合わせ、カードウェブ面に、孔径が０．１５ｍｍのオリフィスが幅方向に７ｍｍの間隔で配列したノズルから柱状水流を圧力４ＭＰａで１回噴射して、支持シートにカードウェブを筋状接合部のみで一体化して、本発明の清掃用シートを得た。
【００４０】
［実施例４］
水流交絡処理におけるオリフィスのノズル幅方向に対する間隔を１０ｍｍとした以外は、実施例３と同様の方法で、本発明の清掃用シートを得た。
【００４１】
［実施例５］
水流交絡処理におけるオリフィスのノズル幅方向に対する間隔を５ｍｍとした以外は、実施例３と同様の方法で、本発明の清掃用シートを得た。
【００４２】
［比較例１］
実施例１と同様のカードウェブを二層用意し、二層のカードウェブの間に、実施例１と同様の支持シートを重ね合わせて三層積層体とした。次いで、片方のカードウェブ面に、孔径が０．１５ｍｍのオリフィスが幅方向に１ｍｍの間隔で配列したノズルから柱状水流を圧力４ＭＰａで１回噴射し、これを裏返してもう一方のカードウェブ面に、孔径が０．１５ｍｍのオリフィスが幅方向に１ｍｍの間隔で配列したノズルから柱状水流を圧力４ＭＰａで１回噴射して、支持シートにカードウェブを全面に一体化したあと、ドラム式ドライヤーを用いて１４０℃で熱処理して、芯鞘型熱接着性複合繊維の鞘成分を溶融させて、積層シートを得た。
【００４３】
［比較例２］
実施例３と同様のカードウェブの片面に、実施例３と同様の支持シートを重ね合わせ、カードウェブ面に、孔径が０．１５ｍｍのオリフィスが幅方向に１ｍｍの間隔で配列したノズルから柱状水流を圧力４ＭＰａで１回噴射して、支持シートにカードウェブを全面に一体化して、積層シートを得た。
実施例１〜５及び比較例１〜２の物性を表１に示す。
【００４４】
【表１】
2006110138.tif 000003
【００４５】
実施例１の清掃用シートは、支持シートの両面にカードウェブを配置し、カードウェブには熱接着性複合繊維が少量含まれ、繊維同士を熱接着しているが、ほぼ初期のカードウェブの嵩を維持しており、繊維の自由度も十分に残っていた。そして、５ｍｍ以上１５ｍｍ以下の間隔の筋状接合部で一体化し、前記積層シートにおける２．９４ｃＮ／ｃｍ2荷重時の厚み（Ｔ0）は１ｍｍ以上であり、１９．６ｃＮ／ｃｍ2荷重時の厚み変化比（Ｔ1／Ｔ0）が０．９以下であることを満たしていたため、様々な大きさのダストを効率よく拭き取ることができ、取り込んだダストも清掃用シートに衝撃を与えても容易に脱落することはなかった。
【００４６】
実施例２も同様に、支持シートの両面にカードウェブを配置し、５ｍｍ以上１５ｍｍ以下の間隔の筋状接合部で一体化し、前記積層シートにおける２．９４ｃＮ／ｃｍ2荷重時の厚み（Ｔ0）は１ｍｍ以上であり、１９．６ｃＮ／ｃｍ2荷重時の厚み変化比（Ｔ1／Ｔ0）が０．９以下であることを満たしていたため、様々な大きさのダストを効率よく拭き取ることができ、取り込んだダストも清掃用シートに衝撃を与えても容易に脱落することはなかった。また、実施例１及び２は、カードウェブが両面に配置されているので、片面のカードウェブの目付が少ないにもかかわらず、細繊度繊維の含有量を所定量とすることにより、ダスト捕集量及び保持率が高いものが得られた。
【００４７】
実施例３〜５の清掃用シートは、隣り合う筋状接合部の間隔が大きくなるに従い、厚み変化比（Ｔ1／Ｔ0）が小さくなる傾向にあり、ダスト捕集量及び保持率も実施例３及び４は特に高いものであった。
【００４８】
一方、比較例１及び２の清掃用シートは、１ｍｍの間隔で柱状水流を噴射しているので、目視で筋状接合部を確認することができず、全面に水流交絡処理されていた。また、厚み変化比（Ｔ1／Ｔ0）が０．９を超えていたため、ダストをシート中に取り込むことができず、ダスト捕集量が劣っていた。
【産業上の利用可能性】
【００４９】
本発明の清掃用シートは、わたほこり、パンくず等の食べ物のかす、人毛及び犬、猫、小鳥等ペットの抜け毛、土ほこりやこれより粒径の大きな砂粒を拭き取ることができるので、家庭用あるいは業務用として、床面、家具、電化製品、車両等に使用することができる。
【図面の簡単な説明】
【００５０】
【図１】本発明の清掃用シートの断面を示す概略図である。
【図２】本発明の清掃用シートの断面を示す別の概略図である。
【図３】清掃用シートの拭き取り性能を測定する方法を示す概略図である。
【符号の説明】
【００５１】
１  カードウェブ
２  支持シート
３  筋状接合部
４  清掃用シート
５  ダストエリア
６  塩ビ坂
７  フローリングワイパーの治具
【図１】
2006110138.tif 000004
【図２】
2006110138.tif 000005
【図３】
2006110138.tif 000006